(57)【特許請求の範囲】
【請求項１】
電極基板にカドミウム活物質が充填されたアルカリ蓄電池用カドミウム負極であって、
前記カドミウム負極の表面あるいは前記カドミウム活物質の表面に平均分子量が６００以上で２００００以下のポリエチレングリコールの被膜が形成されていることを特徴とするアルカリ蓄電池用カドミウム負極。
【発明の詳細な説明】
【０００１】
【発明の属する技術分野】
本発明はニッケル−カドミウム蓄電池などのアルカリ蓄電池に用いられるカドミウム負極およびその製造方法に関する。
【０００２】
【従来の技術】
従来、ニッケル−カドミウム蓄電池に用いられるカドミウム負極には焼結式負極と非焼結式負極とがある。焼結式負極はニッケル粉末を焼結して形成したニッケル焼結基板に酸化カドミウムあるいは水酸化カドミウムよりなる負極活物質を充填して作製されるものである。一方、非焼結式負極は酸化カドミウムあるいは水酸化カドミウムよりなる負極活物質と合成繊維、糊料等とを混練してペースト状としてパンチングメタル等の導電性芯体（基板）に塗着して作製されるものである。
【０００３】
この種のカドミウム負極を用いたアルカリ蓄電池を充放電すると、カドミウム負極の充電生成物は金属カドミウムとなり、放電生成物は水酸化カドミウムとなる。そして、通常のアルカリ蓄電池に用いられる高濃度のアルカリ電解液中においては、通常の充放電条件におるカドミウム負極の放電生成物は、高濃度のアルカリ電解液中において安定な六方晶系のβ−水酸化カドミウム（β−Ｃｄ（ＯＨ）2）の結晶が析出する。このβ−水酸化カドミウム（β−Ｃｄ（ＯＨ）2）は六角形の薄い平板状の結晶構造を有するもので、その析出量が少なくてもカドミウム負極内の細孔の入り口を塞いだり、あるいは活性な金属カドミウムの表面を覆ってしまうという事態を生じることがある。
【０００４】
ところで、このような事態を生じると、カドミウム負極の内部に未放電の金属カドミウム（Ｃｄ）が残存していても、この未放電の金属カドミウムは電解液とのイオン伝導を得ることが困難となって放電できなくなる。また、このようなβ−水酸化カドミウム（β−Ｃｄ（ＯＨ）2）の板状の結晶が成長して粒子が粗大化すると、粒子の表面積が減少して充放電反応速度も低下するので、放電生成物であるβ−水酸化カドミウム（β−Ｃｄ（ＯＨ）2）の内の粗大粒子は充電が困難となる。
【０００５】
このように充電されずに残存したβ−水酸化カドミウム（β−Ｃｄ（ＯＨ）2）の粗大粒子は放電時に益々結晶が成長して粗大な粒子となって、カドミウム負極の多数の細孔を塞いだり、活性な金属カドミウム（Ｃｄ）の表面を覆ってカドミウム負極の内部の金属カドミウム（Ｃｄ）の放電を一層困難にする。このため、充放電反応が進行するに伴って放電されない金属カドミウム（Ｃｄ）や充電されない水酸化カドミウム（Ｃｄ（ＯＨ）2）が増加するようになって、活物質利用率が徐々に低下し、放電容量が低下するという問題を生じた。
【０００６】
そこで、水酸化物イオンの拡散を阻害するポリビニルアルコール（ＰＶＡ）やメチルセルロース（ＭＣ）の被膜をカドミウム負極の表面あるいは負極活物質の表面に形成するようにしたカドミウム負極が特開昭６１−１５８６６４号公報、特開昭６１−１５８６６６号公報で提案されるようになった。これらの公報で提案されたカドミウム負極においては、カドミウム負極の表面あるいは負極活物質の表面に形成されたポリビニルアルコール（ＰＶＡ）やメチルセルロース（ＭＣ）の被膜が水酸化物イオンの拡散を阻害するように作用する。
【０００７】
これにより、放電時に活物質近傍の水酸化物イオンの濃度が低下するため、低濃度のアルカリ水溶液中で安定なγ−水酸化カドミウム（γ−Ｃｄ（ＯＨ）2）が成長する。このγ−水酸化カドミウム（γ−Ｃｄ（ＯＨ）2）は単斜晶の針状結晶であるので、放電生成物となるγ−水酸化カドミウム（γ−Ｃｄ（ＯＨ）2）は金属カドミウム（Ｃｄ）の表面を覆いにくくなる。このため、活物質利用率の低下が防止できるようになるとともに放電容量の低下を防止できるようになって、充放電サイクル特性の劣化を抑制できるようになる。
【０００８】
【発明が解決しようとする課題】
しかしながら、ポリビニルアルコール（ＰＶＡ）は室温の水には溶解し難いため、これらの皮膜をカドミウム負極の表面に形成するためには、熱水で溶解させたポリビニルアルコール（ＰＶＡ）の溶液をカドミウム負極の表面に塗布したり含浸させる必要があって、カドミウム負極の製造が面倒であるという問題を生じた。また、ポリビニルアルコール（ＰＶＡ）の皮膜では充放電サイクル特性の劣化を充分に抑制できないという問題も生じた。
【０００９】
また、メチルセルロース（ＭＣ）などの多糖類あるいはその誘導体をカドミウム負極に添加する方法も特開昭６３−１９５９６３号公報にて提案されているが、メチルセルロース（ＭＣ）などの多糖類はアルカリ溶液に溶解するため、劣化抑制効果を十分に発揮することができなく、充放電サイクル特性の劣化を充分に抑制できないという問題を生じた。さらに、室温の水に容易に溶解するポリビニルピロリドン（ＰＶＰ）をカドミウム負極に添加する方法も提案されているが、ポリビニルピロリドン（ＰＶＰ）はアルカリ溶液に膨潤するため、劣化抑制効果を十分に発揮することができなく、充放電サイクル特性の劣化を充分に抑制できないという問題を生じた。
【００１０】
そこで、本発明は上記問題点を解消するためになされたものであって、カドミウム負極の表面あるいは負極活物質の表面に劣化抑制効果に優れた被膜を形成するようにして、充放電サイクル特性に優れたカドミウム負極を提供することを目的とするものである。
【００１１】
【課題を解決するための手段】
上記目的を達成するため、本発明のアルカリ蓄電池用カドミウム負極は、電極基板にカドミウム活物質が充填されたカドミウム負極の表面あるいはカドミウム活物質の表面に平均分子量が６００以上で２００００以下のポリエチレングリコール（ＰＥＧ）の皮膜が形成されている。
【００１２】
カドミウム負極の表面あるいはカドミウム活物質の表面にポリエチレングリコール（ＰＥＧ）の皮膜が形成されていると、放電生成物となる水酸化カドミウムはβ−水酸化カドミウム（β−Ｃｄ（ＯＨ）2）となるが、このβ−水酸化カドミウム（β−Ｃｄ（ＯＨ）2）は平板状の結晶が著しく成長することがないため、活性な金属カドミウムの表面を少量で効果的に覆ったり、あるいはカドミウム負極の細孔の入り口を塞いだりすることが少ない。このため、活物質利用率の低下が防止できるようになって、放電容量の低下を防止できるようになり、充放電サイクル特性の劣化を抑制できるようになる。
【００１３】
また、放電生成物となる平板状結晶が著しく成長することがないβ−水酸化カドミウム（β−Ｃｄ（ＯＨ）2）が金属カドミウムの表面を覆ったり、カドミウム負極の細孔の入り口を塞いだりすることを引き起こしにくいことに加えて、充電生成物となる金属カドミウム（Ｃｄ）の粒径が小さいことから、金属カドミウム（Ｃｄ）の表面がβ−水酸化カドミウムで覆われることが抑制できるようになる。
【００１４】
この場合、分子量が小さいポリエチレングリコール（ＰＥＧ）で皮膜を形成すると、放電生成物となる水酸化カドミウムは平板状に結晶成長したβ−水酸化カドミウム（β−Ｃｄ（ＯＨ）2）となるため、カドミウム負極内の細孔の入り口を塞いだり、あるいは活性な金属カドミウムの表面を覆うという事態を生じて、活物質利用率の低下して放電容量が低下し、充放電サイクル特性が劣化する。
また、分子量が大きすぎるポリエチレングリコール（ＰＥＧ）は粘度が大きすぎるため、負極に塗布するための水溶液の粘度が高すぎて均一に塗布することが困難になる。このため、分子量が６００以上で２００００以下のポリエチレングリコール（ＰＥＧ）で皮膜を形成するのが好ましい。
【００１７】
【発明の実施の形態】
ついで、本発明のアルカリ蓄電池用カドミウム負極の一実施の形態をその製造工程に基づいて説明する。
１．活物質充填工程
まず、パンチングメタルからなる導電性芯体の表面に、ニッケル粉末とメチルセルロースを水で混練したスラリーを塗着し、乾燥させた後、焼結することにより、多孔度が８０％のニッケル焼結基板を作製した。ついで、このニッケル焼結基板を硝酸カドミウムを主成分とする含浸液に浸漬し、乾燥した後、水酸化ナトリウム水溶液に浸漬するアルカリ処理を施して、硝酸カドミウムを水酸化カドミウムに活物質化（これを化学含浸法という）した。これにより、ニッケル焼結基板の空孔内に水酸化カドミウムが充填されることとなる。このような化学含浸法を所定回数（例えば５回）繰り返して、ニッケル焼結基板の空孔内に所定量のカドミウム活物質（水酸化カドミウムを主体とする負極活物質）を充填して活物質充填極板とした。
【００１８】
２．化成・予備充電工程
ついで、得られた活物質充填極板をアルカリ水溶液（水酸化ナトリウム、水酸化カリウムなど）中で充放電を行う化成処理を行った後、部分充電を行って所定量の予備充電（放電リザーブ）量を確保した。これを水洗、乾燥させて、化成・予備充電済み極板（カドミウム負極ｙ）とした。なお、この予備充電は正極活物質の容量を負極活物質の容量よりも少なく制限してアルカリ蓄電池を正極制限に維持するために行うものである。
【００１９】
３．高分子被膜処理工程
（１）実施例１
ついで、得られた化成・予備充電済み極板を水中に浸漬した後、この化成・予備充電済み極板を水中から引き上げて余分な水分を拭き取った後、濃度が５質量％のポリエチレングリコール（ＰＥＧ：平均分子量が６００のもの）水溶液に１分間浸漬した。この極板をポリエチレングリコール水溶液から引き上げ、余分な溶液を絞りきった後、８０℃で２０分間乾燥することにより、平均分子量が６００のポリエチレングリコールを化成・予備充電済み極板に塗布した。これにより、カドミウム負極の表面あるいはカドミウム活物質の表面に平均分子量が６００のポリエチレングリコールの皮膜が形成されることとなる。このようにして得られた極板を実施例１のカドミウム負極ａとした。
【００２０】
（２）実施例２
同様に、得られた化成・予備充電済み極板を水中に浸漬した後、この化成・予備充電済み極板を水中から引き上げて余分な水分を拭き取った後、濃度が５質量％のポリエチレングリコール（ＰＥＧ：平均分子量が６０００のもの）水溶液に１分間浸漬した。この極板をポリエチレングリコール水溶液から引き上げ、余分な溶液を絞りきった後、８０℃で２０分間乾燥することにより、平均分子量が６０００のポリエチレングリコールを化成・予備充電済み極板に塗布した。これにより、カドミウム負極の表面あるいはカドミウム活物質の表面に平均分子量が６０００のポリエチレングリコールの皮膜が形成されることとなる。このようにして得られた極板を実施例２のカドミウム負極ｂとした。
【００２１】
（３）実施例３
同様に、得られた化成・予備充電済み極板を水中に浸漬した後、この化成・予備充電済み極板を水中から引き上げて余分な水分を拭き取った後、濃度が５質量％のポリエチレングリコール（ＰＥＧ：平均分子量が２００００のもの）水溶液に１分間浸漬した。この極板をポリエチレングリコール水溶液から引き上げ、余分な溶液を絞りきった後、８０℃で２０分間乾燥することにより、平均分子量が２００００のポリエチレングリコールを化成・予備充電済み極板に塗布した。これにより、カドミウム負極の表面あるいはカドミウム活物質の表面に平均分子量が２００００のポリエチレングリコールの皮膜が形成されることとなる。このようにして得られた極板を実施例３のカドミウム負極ｃとした。
【００２２】
（４）比較例４
同様に、得られた化成・予備充電済み極板を水中に浸漬した後、この化成・予備充電済み極板を水中から引き上げて余分な水分を拭き取った後、濃度が５質量％のポリエチレンオキシド（平均分子量が５００万のもの、なお、このポリエチレンオキシドはポリエチレングリコールのうち分子量が数万以上のものの別名である）水溶液に１分間浸漬した。この極板をポリエチレンオキシド水溶液から引き上げ、余分な溶液を絞りきった後、８０℃で２０分間乾燥することにより、平均分子量が５００万のポリエチレンオキシドを化成・予備充電済み極板に塗布した。これにより、カドミウム負極の表面あるいはカドミウム活物質の表面に平均分子量が５００万のポリエチレンオキシドの皮膜が形成されることとなる。このようにして得られた極板を比較例４のカドミウム負極ｄとした。
【００２３】
（５）比較例３
同様に、得られた化成・予備充電済み極板を水中に浸漬した後、この化成・予備充電済み極板を水中から引き上げて余分な水分を拭き取った後、濃度が５質量％のポリエチレングリコール（ＰＥＧ：平均分子量が２００のもの）水溶液に１分間浸漬した。この極板をポリエチレングリコール水溶液から引き上げ、余分な溶液を絞りきった後、８０℃で２０分間乾燥することにより、平均分子量が２００のポリエチレングリコールを化成・予備充電済み極板に塗布した。これにより、カドミウム負極の表面あるいはカドミウム活物質の表面に平均分子量が２００のポリエチレングリコールの皮膜が形成されることとなる。このようにして得られた極板を比較例３のカドミウム負極ｅとした。
【００２４】
（６）比較例１
同様に、得られた化成・予備充電済み極板を水中に浸漬した後、この化成・予備充電済み極板を水中から引き上げて余分な水分を拭き取った後、濃度が５質量％のポリビニルアルコール（ＰＶＡ：平均分子量が３００００のもの）水溶液に１分間浸漬した。この極板をポリビニルアルコール水溶液から引き上げ、余分な溶液を絞りきった後、８０℃で２０分間乾燥することにより、平均分子量が３００００のポリビニルアルコールを化成・予備充電済み極板に塗布した。これにより、カドミウム負極の表面あるいはカドミウム活物質の表面に平均分子量が３００００のポリビニルアルコールの皮膜が形成されることとなる。このようにして得られた極板を比較例１のカドミウム負極ｘとした。
【００２５】
（７）比較例２
なお、高分子被膜処理を行うことなく、得られた化成・予備充電済み極板をそのまま使用するようにした極板を比較例２のカドミウム負極ｙとした。
【００２６】
４．密閉型ニッケル−カドミウム蓄電池の作製
以上のようにして得られた各カドミウム負極ａ，ｂ，ｃ，ｄ，ｅ，ｘ，ｙを用いて、これらを所定の大きさに切断するとともに、公知の焼結式ニッケル正極板をナイロン不織布製のセパレータを介して対向するように卷回してそれぞれ電極体とした。これらの電極体をそれぞれ缶内に挿入した後、これらの缶内に２５質量％の水酸化カリウム水溶液（ＫＯＨ）を注液し、密閉して、ニッケル−カドミウム蓄電池（公称容量が１３００ｍＡｈのもの）Ａ，Ｂ，Ｃ，Ｄ，Ｅ，Ｘ，Ｙを作製した。
【００２７】
ここで、カドミウム負極ａを用いたものをニッケル−カドミウム蓄電池Ａとし、カドミウム負極ｂを用いたものをニッケル−カドミウム蓄電池Ｂとし、カドミウム負極ｃを用いたものをニッケル−カドミウム蓄電池Ｃとし、カドミウム負極ｄを用いたものをニッケル−カドミウム蓄電池Ｄとし、カドミウム負極ｅを用いたものをニッケル−カドミウム蓄電池Ｅとした。また、カドミウム負極ｘを用いたものをニッケル−カドミウム蓄電池Ｘとし、カドミウム負極ｙを用いたものをニッケル−カドミウム蓄電池Ｙとした。
【００２８】
５．充放電サイクル特性の測定
ついで、以上のようにして得られた各ニッケル−カドミウム蓄電池Ａ，Ｂ，Ｃ，Ｄ，Ｅ，Ｘ，Ｙを用いて、これらの各電池Ａ，Ｂ，Ｃ，Ｄ，Ｅ，Ｘ，Ｙを常温（約２５℃）下で１３０ｍＡ（０．１Ｉｔ）の充電電流で１６時間充電した後、１時間の充電休止を行い、この後、６５００ｍＡ（５Ｉｔ）の放電電流で電池電圧が０．８Ｖになるまで放電させ、この後、１時間の放電休止を行うという充放電サイクル試験を１３サイクル繰り返して行い、各サイクル毎の放電容量（ｍＡｈ）を求めると図１に示すような結果となった。
【００２９】
図１の結果から明らかなように、平均分子量が６００のＰＥＧの被膜を形成したカドミウム負極ａを用いた電池Ａ、平均分子量が６０００のＰＥＧの被膜を形成したカドミウム負極ｂを用いた電池Ｂ、平均分子量が２００００のＰＥＧの被膜を形成したカドミウム負極ｃを用いた電池Ｃ、平均分子量が５００万のＰＥＧの被膜を設けたカドミウム負極ｄを用いた電池Ｄ、平均分子量が２００のＰＥＧの被膜を設けたカドミウム負極ｅを用いた電池Ｅおよび平均分子量が３００００のＰＶＡの被膜を設けたカドミウム負極ｘを用いた電池Ｘは、高分子被膜を設けなかったカドミウム負極ｙを用いた電池Ｙよりも容量劣化が抑制されていることが分かる。
【００３０】
これは、カドミウム負極の充放電サイクルによる容量劣化は放電不能な金属カドミウム（Ｃｄ）が蓄積するために起こるものであって、負極表面あるいは活物質表面に高分子皮膜を形成しないカドミウム負極ｙにおいては、放電生成物の平板状に結晶成長したβ−水酸化カドミウム（β−Ｃｄ（ＯＨ）2）が生成されることにより、少量でも効果的に金属カドミウム（Ｃｄ）の表面を覆ったり、あるいは電解液中の水酸化物イオンが金属カドミウム（Ｃｄ）に達するのを妨げたためと考えられる。
【００３１】
また、平均分子量が６００のＰＥＧの被膜を形成したカドミウム負極ａを用いた電池Ａ、平均分子量が６０００のＰＥＧの被膜を形成したカドミウム負極ｂを用いた電池Ｂ、平均分子量が２００００のＰＥＧの被膜を形成したカドミウム負極ｃを用いた電池Ｃは、平均分子量が３００００のＰＶＡの被膜を設けたカドミウム負極ｘを用いた電池Ｘよりもサイクル特性劣化抑制効果が優れていることが分かる。
【００３２】
ここで、カドミウム負極ａの充電状態での比表面積とカドミウム負極ｘの充電状態での比表面積とを測定したところ、下記の表１に示すように、カドミウム負極ａの充電生成物である金属カドミウムの比表面積は０．８８ｍ2/ｇと大きく（金属カドミウムの粒径は小さく）なっており、カドミウム負極ｘの充電生成物である金属カドミウムの比表面積は０．６２ｍ2/ｇと小さく（金属カドミウムの粒径は大きく）なっている結果が得られた。
【００３３】
【表１】
0003696086.tif 000002
【００３４】
なお、上記表１に示すように、カドミウム負極ａの充電生成物である金属カドミウムの粒径が小さくなる理由は以下のように考えられる。即ち、充電時に水酸化カドミウム（Ｃｄ（ＯＨ）2）は一度溶解して中間体のカドミウム錯イオン（［Ｃｄ（ＯＨ）3］-または［Ｃｄ（ＯＨ）4］2-）となり、これが還元されて金属カドミウム（Ｃｄ）が析出するといわれている。そして、カドミウム負極ａの充電生成物である金属カドミウムの粒径が小さくなるのは、このカドミウム錯イオン（［Ｃｄ（ＯＨ）3］-または［Ｃｄ（ＯＨ）4］2-）にポリエチレングリコールのエーテル性酸素原子がキレート配位して、カドミウム錯イオンの拡散が阻害されることに起因すると考えられる。
【００３５】
これは、高温充電時においては、カドミウム錯イオンの拡散が速いために、金属カドミウム結晶核の数が少なくても、速やかにカドミウム錯イオンが供給されて、金属カドミウム結晶が成長しやすく、逆に、低温充電時においては、水酸化カドミウムが溶解した地点からあまり移動せずに金属カドミウムが析出して粒径が小さくなるという既知の事実と類似している。このことは、ポリエチレングリコールが持つカドミウム錯イオンの捕捉力と粘度によって、カドミウム負極の近傍を低温充電であるかのように、カドミウム錯イオンの拡散が遅い環境にあるということができる。
【００３６】
また、平均分子量が５００万のポリエチレンオキシド（ポリエチレングリコールの別名）の皮膜を形成した比較例４のカドミウム負極ｄを用いた電池Ｄにおいても、劣化抑制効果があることが分かる。この場合も、上記と同様に、充電時に水酸化カドミウムが一度溶解して中間体のカドミウム錯イオンとなり、このカドミウム錯イオンにポリエチレンオキシドのエーテル性酸素原子がキレート配位して、カドミウム錯イオンの拡散が阻害されることに起因すると考えられる。ただし、分子量が６００以上で２００００以下のポリエチレングリコールよりは劣化抑制効果が小さくなる。
【００３７】
一方、平均分子量が２００のポリエチレングリコールの皮膜を形成した比較例３のカドミウム負極ｅを用いた電池Ｅおよび高分子皮膜を設けなかった比較例２のカドミウム負極ｙを用いた電池Ｙにおいては、劣化が大きいことが分かる。これは、平均分子量が２００のポリエチレングリコールの劣化抑制効果が小さいのは、平均分子量が２００程度まで小さくなると、ポリエチレングリコールの粘度が小さすぎるために、充電時の金属カドミウムの微細化の機構において、カドミウム錯イオンをカドミウム負極ｅの近傍に留める能力が小さいためであると考えられる。
【００３８】
そして、平均分子量が２００のポリエチレングリコールは常温（２０℃）において液体であり、平均分子量が６００のポリエチレングリコールは常温（２０℃）が凝固点となる。このため、ポリエチレングリコールをカドミウム負極に塗布する場合、ポリエチレングリコールが蝋状の固体あるいはそれに準ずる粘度のものの方が塗布しやすいため、ポリエチレングリコールの平均分子量の下限値は６００が望ましいということができる。また、ポリエチレングリコールの平均分子量が５００万になると、このポリエチレングリコールの水溶液の粘度が高くなりすぎるため、このポリエチレングリコールの水溶液をカドミウム負極に塗布することが難しくなる。このため、ポリエチレングリコールの平均分子量の上限値は水に溶けやすい２００００が望ましいということができる。
【００３９】
なお、充放電サイクル試験後、カドミウム負極ａおよびカドミウム負極ｘを、Ｃｕ−Ｋα線源を用いたＸ線回折装置（測定条件としては、管球銅（Ｃｕ）で管電圧が３０ＫＶで、管電流が１２．５ｍＡで、スキャンスピードが３ｄｅｇ／ｍｉｎで行った）でＸ線回折した結果、図２（カドミウム負極ａ）および図３（カドミウム負極ｘ）に示すような結果が得られた。
【００４０】
図２のＸ線回折図から明らかなように、回折角（２θ）が１８．８６°、２９．４９°、３５．２２°、４８．９６°でピークが現れていることが分かる。これは、放電時に生成された水酸化カドミウムは全てβ−水酸化カドミウム（β−Ｃｄ（ＯＨ）2）であることを示している。一方、図３のＸ線回折図から明らかなように、回折角（２θ）が１７．８９°、３０．２７°、３８．１７°でピークが現れていることが分かる。これは、放電時にγ−水酸化カドミウム（γ−Ｃｄ（ＯＨ）2）が生成されたことを示している。
【００４１】
上述したように、本発明においては、カドミウム活物質が充填されたカドミウム負極の表面あるいはカドミウム活物質の表面にポリエチレングリコール（ＰＥＧ）の皮膜が形成されるようにしている。このため、放電生成物となる水酸化カドミウムはβ−水酸化カドミウム（β−Ｃｄ（ＯＨ）2）となるが、このβ−水酸化カドミウムは平板状に著しく結晶成長していないβ−水酸化カドミウム（β−Ｃｄ（ＯＨ）2）であるため、活性な金属カドミウム（Ｃｄ）の表面を少量で効果的に覆ったり、あるいはカドミウム負極の細孔の入り口を塞いだりすることが少ない。このため、活物質利用率の低下が防止できるようになって、放電容量の低下を防止できるようになり、充放電サイクル特性の劣化を抑制できるようになる。
【００４２】
なお、上述した実施の形態においては、カドミウム負極の表面あるいは負極活物質の表面にポリエチレングリコールの被膜を形成するに際して、化成・予備充電済みの極板をポリエチレングリコールの水溶液に浸積する例について説明したが、本発明はこれに限らず、ポリエチレングリコールの水溶液をカドミウム負極の表面にブラシなどにより塗布するようにしても同様な効果が得られる。
【図面の簡単な説明】
【図１】  充放電サイクルと放電容量の関係を示す図である。
【図２】  実施例１の負極の放電後のＸ線回折図である。
【図３】  比較例１の負極の放電後のＸ線回折図である。
【図１】
0003696086.tif 000003
【図２】
0003696086.tif 000004
【図３】
0003696086.tif 000005